"下記式Iのモノマー:R-EOm-POn-R[ここで、mおよびnは150以下の整数であり、その少なくとも一方はゼロではなく、AおよびBは2~4個の炭素原子を有する、互いに異なるアルキル基を表し、EO基はエチレンオキシドを表すのが好ましく、PO基はプロピレンオキシドを表すのが好ましく、Rは重合可能な不飽和基を表し、メタクリレート基であるのが好ましく、Rは下記式IIに属する少なくとも一つの基から成ること特徴とするモノマー:CH3-CH2p-CHCH2rCH3-CH2q-ここで、pおよびqは整数で、少なくともその一つはゼロではなく、5<pq<13であり、rは0に等しい整数である]n=0、EOはエチレンオキシドを表し、mが20~40の間にある請求項1に記載のモノマー。下記a~cから成るHASE-タイプのポリマー:aメタアクリル酸、b少なくとも一種のメタアクリル酸のエステル、c下記式Iの少なくとも一つのモノマー:R-EOm-POn-R[ここで、mおよびnは150以下の整数であり、その少なくとも一方はゼロではなく、AおよびBは2~4個の炭素原子を有する、互いに異なるアルキル基を表し、EO基はエチレンオキシドを表すのが好ましく、PO基はプロピレンオキシドを表すのが好ましく、Rは重合可能な不飽和基を表し、メタクリレート基であるのが好ましく、Rは下記式IIに属する少なくとも一つの基から成る:CH3-CH2p-CHCH2rCH3-CH2q-ここで、pおよびqは整数で、少なくともその一つはゼロではなく、5<pq<13であり、rは0に等しい整数である]各モノマーが下記重量で表される請求項3に記載のポリマー:a20~50、好ましくは35~45のメタアクリル酸、b40~70、好ましくは45~55の少なくとも一種のメタアクリル酸のエステル、c2~20、好ましくは3~15の上記式Iの少なくとも一つのモノマー。上記式Iのモノマーで、n=0、BOがエチレンオキシドを表し、mが20~40の間にある請求項3または4に記載のポリマー。反応媒体中で下記を互いに接触させて、HASE-タイプのポリマーを製造する方法:aメタアクリル酸、b少なくとも一種のメタアクリル酸のエステル、c下記式Iの少なくとも一つのモノマー:R-EOm-POn-R[ここで、mおよびnは150以下の整数であり、その少なくとも一方はゼロではなく、AおよびBは2~4個の炭素原子を有する、互いに異なるアルキル基を表し、EO基はエチレンオキシドを表すのが好ましく、PO基はプロピレンオキシドを表すのが好ましく、Rは重合可能な不飽和基を表し、メタクリレート基であるのが好ましく、Rは下記式IIに属する少なくとも一つの基から成る:CH3-CH2p-CHCH2rCH3-CH2q-ここで、pおよびqは整数で、少なくともその一つはゼロではなく、5<pq<13であり、rは0に等しい整数である]成分a、bおよびcを互いに接触させる前および/または接触中および/または後に、反応媒体中に少なくとも一つの連鎖移動剤を導入することができる。連鎖移動剤を使用し、成分a、bおよびcの総重量に対して1,500ppm~4,000ppmの量で反応媒体中に導入する請求項6に記載の方法。上記式Iのモノマーで、n=0、EOがエチレンオキシドを表し、mが20~40の間にある請求項6または7に記載の方法。反応媒体が水と有機溶剤とから成る請求項6~8のいずれか一項に記載の方法。連鎖移動剤をN-ドデシルメルカプタン、N-デシルメルカプタン、オクチルメルカプタン、1,8-ジメルカプト-3,6-ジオキサオクタンDMDO、CAS番号:14970-87-7、チオ乳酸の中から選択する請求項6~9のいずれか一項に記載の方法。請求項3~5のいずれか一項に記載のHASE-タイプポリマーの、水溶性配合組成物の増粘剤としての使用。水ベースのペイントであることを特徴とする、請求項3~5のいずれか一項に記載のHASE-タイプポリマーを含む水溶性配合組成物。本発明者は、HASE-タイプのポリマー組成物で使用可能な新規な結合性モノマーの開発に成功した。それによって当業者に下記のような利点を与えることができる:1この新しい結合性モノマーをベースにすることで、極めて広い剪断勾配範囲特に高剪断勾配で水溶性配合組成物を増粘できる新しいレンジ範囲のHASE-タイプの増粘剤を開発することができ、配合組成物中に溶剤および/または界面活性剤を必要とするHEURの使用を避けることができる。2さらに、この新しい増粘剤を用いることによってニュートニアンプロフィルを示すようにでき、特に、実質的なICI粘度を維持した状態で、毎分10回転でのブルックフィールド粘度mPa.s/ICI粘度の比で表したときのニュートニアンプロフィルを示すようにできる。3この後者の性質は、増粘剤の製造中に一定区間で連鎖移動剤の割合を調整することに本質がある本発明の特定の変形例では悪化exacerbateする、本発明の上記増粘剤は下記式Iの結合性モノマーを含む:R-EOm-POn-R[ここで、mおよびnは150以下の整数であり、その少なくとも一方はゼロではなく、AおよびBは2~4個の炭素原子を有する、互いに異なるアルキル基を表し、EO基はエチレンオキシドを表すのが好ましく、PO基はプロピレンオキシドを表すのが好ましく、Rは重合可能な不飽和基を表し、メタクリレート基であるのが好ましく、Rは下記式IIに属する少なくとも一つの基から成る:CH3-CH2p-CHCH2rCH3-CH2q-ここで、pおよびqは整数で、少なくともその一つはゼロではなく、5<pq<13であり、rは0に等しい整数である]本発明の一つのキーは、式Iの結合性モノマーの末端疎水基として式IIの化合物を選択することにある。式Iの結合性モノマーはアルコールのエトキシ化と、それに続く、それを重合可能にするための官能化とを行う従来の方法で製造される。本発明者は、特定のオキソアルコールを選択することで式Iの新しい結合性モノマーが合成でき、上記の全ての特性を有する付与できるということを見出した。上記オキソアルコールの式IIIは下記である:CH3-CH2p-CHCH2rCH3-CH2q-OHここで、p、qおよびrは上記のものを表すこれは周知の化合物で、合成ガスを用い、H2/CO比を1の近くにして、アルケンのハイドロホルミレイションによって極めて簡単に得られる。この反応によってアルケンをアルデヒドに変え、次いでアルコールが得られるように水素化するだけである。この例は下記文献に記載されている。国際特許第WO2007/066036号公報このアルコールはSASOL社からLial登録商標、Isalchem登録商標、Alchem登録商標およびSafol登録商標の名称で市販されており、BASF社からLutensol登録商標の名称で市販されている。式Iのモノマーの末端基Rが少なくとも一つの式IIの基を有するこの基だけしか含まないということではないという事実は、初期のオキソアルコールが上記のハイドロホルミレイション反応の結果得られ、それが直鎖アルコールを形成するという事実にも関する。さらに、商用で得られるオキソアルコールは一般に混合物または分留物であるので、上記式でpqの値は主たる化学種に対するものである。このアルコールは従来、界面活性剤の分野で使われている下記文献参照:欧州特許第EP1294837号公報米国特許第US4280919号明細書しかし、結合性モノマーの合成で使用されたことはない。最後に、オキソアルコールは生物分解性が高いということも周知である上記特許文献14参照。こそれは本発明の利点の一つである。本発明の第1の対象は下記式Iのモノマーにある:R-EOm-POn-R[ここで、mおよびnは150以下の整数であり、その少なくとも一方はゼロではなく、AおよびBは2~4個の炭素原子を有する、互いに異なるアルキル基を表し、EO基はエチレンオキシドを表すのが好ましく、PO基はプロピレンオキシドを表すのが好ましく、Rは重合可能な不飽和基を表し、メタクリレート基であるのが好ましく、Rは下記式IIに属する少なくとも一つの基から成る:CH3-CH2p-CHCH2rCH3-CH2q-ここで、pおよびqは整数で、少なくともその一つはゼロではなく、5<pq<13であり、rは0に等しい整数である]このモノマーは、n=0、EOがエチレンオキシドを表し、mが20~40の間にあるのが好ましい。本発明の第2の対象は、下記a~cから成るHASE-タイプのポリマーにある:aメタアクリル酸、b少なくとも一種のメタアクリル酸のエステル、c上記式Iの少なくとも一つのモノマー。このコポリマーの製造方法が周知であり、当業者は上記文献を技術的バックとして参照することができると仮定する。その合成で使われる連鎖移動剤の量これも本発明の一つの対象であるの影響等のついては後で詳細に説明する。このポリマーの他の特徴はそのモノマーが下記から成ることにある重量:a20~50、好ましくは35~45のメタアクリル酸、b40~70、好ましくは45~55の少なくとも一種のメタアクリル酸のエステル、c2~20、好ましくは3~15の上記式Iの少なくとも一つのモノマー。本発明の好ましい変形例では、ポリマーが式Iのモノマーでn=0、BOがエチレンオキシドを表し、mが20~40であることで特徴付けられる。本発明の第3の対象は、反応媒体中で下記を互いに接触させて、HASE-タイプのポリマーを製造する方法にある:aメタアクリル酸、b少なくとも一種のメタアクリル酸のエステル、c上記式Iの少なくとも一つのモノマー。成分a、bおよびcを互いに接触させる前および/または接触中および/または後に、反応媒体中に少なくとも一つの連鎖移動剤を導入することができる。本発明の好ましい変形例では、上記方法で連鎖移動剤が使われ、反応媒体中に導入されるその量は成分a、bおよびcの総重量に対して1,500ppm~4,000ppmの間である。水中でこのポリマーを使用した時にレオロジカルプロフィルのニュートニアンの特徴が改良され、高剪断勾配で実質的に増粘効果が維持される、ということは全く予想外のことである。本発明の好ましい変形例での本発明方法は、式Iのモノマーが、n=0、EOがエチレンオキシドを表し、mが20~40の間にあることを特徴とする。この結果は、連鎖移動剤を導入するとポリマーの増粘効果が低下するという一般的な教えとは逆である特に下記文献の第7頁参照。欧州特許第EP0013836号公報より正確には、過剰の連鎖移動剤モノマーの総重量に対して少なくとも0.1重量~1,000ppmを使用するとニュートニアンプロフィルが改善し、それに付随して、全レンジでの増粘力が低下するということも公知である下記文献参照。TailoringHASERheologythroughPolymerDesignJCTResearchvol2n6April2005pp423433本発明方法の特徴は、反応媒体が水と、他の有機溶剤とから成り、好ましくは水のみから成る点にある。本発明のさらに他の特徴は、連鎖移動剤がN-ドデシルメルカプタン、N-デシルメルカプタン、オクチルメルカプタン、1,8-ジメルカプト-3,6-ジオキサオクタンDMDO、CAS番号:14970-87-7、チオ乳酸から選択される点にある。本発明の第4の対象は、上記HASE-タイプポリマーの水溶性配合組成物での増粘剤としての使用にある。本発明の第5の対象は、少なくとも一種の水溶性配合組成物を含む、上記HASE-タイプのポリマーを含む水溶性配合組成物にある。実施例1以下のテストでは、水溶性ゲルを増粘するこめに、従来技術の粘調化剤HASEと、本発明の結合性粘調化剤とを使用した。各テスト1~6では、テストする一定量10.7グラムの増粘剤と一緒に、1グラムの28水酸化アンモニウム中和溶液とを、215グラムの脱イオン水と、175グラムのアクリルバインダDSM社のNeocrylXK90とから成る水溶液の40グラム中に導入した。テスト1このテストは従来技術を示し、コアテックスCOATEX社からRheotech登録商標2100の名称で市販のHASE-タイプの結合性増粘剤を使用した。この増粘剤はアルキルフェノールを含む。テスト2このテストも従来技術を示し、ロームROHMHAAS社からAcrysol登録商標RM5の名称で市販のHASE-タイプ結合性増粘剤を使用した。テスト3このテストは本発明を示し、各モノマー重量が下記から成るポリマーである本発明によるHASE-タイプの結合性増粘剤を使用した:a35.5のメタアクリル酸、b52.5のアクリル酸エチル、c12.0の式Iのモノマーここで、m=30、n=0、EOはエチレンオキシドを表し、Rはメタクリレート基を表し、Rは式IIの基を表し、pq=10、r=0である。このポリマーは、水である反応媒体中で、ドデシルメルカプタンである連鎖移動剤の存在下で、上記全てのモノマーを接触させて得られる。実際には、1リットルの反応装置中に、409グラムのバイパーミューテッド水bipermutedwaterと、5.6グラムのドデシル硫酸ナトリウムとを秤量する。その後、タンクの底を82°C±2°Cに加熱する。この反応で、ビーカーで秤量して下記のプレエマルションが製造された:116.8グラムのバイパーミューテッド水、1.96グラムのドデシル硫酸ナトリウム、0.139グラムのドデシルメルカプタン、また関係する全てのモノマー重量に対して556ppmのメルカプタン88.84グラムのメタアクリル酸、131.1グラムのアクリル酸エチル、30.0グラムのマクロモノマー次に、第1の触媒用に、0.8グラムの過硫酸アンモニウムを秤量し、6グラムのバイパーミューテッド水に希釈し、第2の触媒用に、0.08グラムのメタ重亜硫酸ナトリウムを4グラムのバイパーミューテッド水に希釈した。タンク底部が所望温度になった時に両方の触媒を加え、プレエマルションを同時に添加して、重合を84°C±2°Cで2時間実行する。ポンプを20グラムのバイパーミューテッド水で洗浄し、84°C±2°Cで1時間燃焼する。最後に、外界温度まで冷却し、濾過する。テスト4このテストは本発明を示す。各モノマー重量が下記から成るポリマーである本発明によるHASE-タイプの結合性増粘剤を使用した:a35.5のメタアクリル酸、b52.5のアクリル酸エチル、c12.0の式Iのモノマーここで、m=25、n=0、EOはエチレンオキシドを表し、Rはメタクリレート基を表し、Rは式IIの基を表し、pq=10、r=0であるこのモノマーは市販の化合物Lial123をエトキシ化し、それをメタクリレート基を使用して官能化し、重合可能にして得た。エトキシ化は当業者に周知の方法で行った。官能化も同様である。上記ポリマーは560ppmのドデシルメルカプタンである連鎖移動剤の存在下で上記の全てのモノマーを水である反応媒体中で接触させて得た。合成はテスト3に記載の方法で実行した。テスト5このテストは本発明を示し、各モノマー重量が下記から成るポリマーである本発明によるHASE-タイプの結合性増粘剤を使用した:a35.5のメタアクリル酸、b52.5のアクリル酸エチル、c12.0の式Iのモノマーここで、m=25、n=0、EOはエチレンオキシドを表し、Rはメタクリレート記載を表し、Rは式IIの記載を表し、pq=10、r=0である。このモノマーは市販の化合物Lial123のエトキシ化で得られ、それをメタクリレート基を用いて官能化して重合可能になる。エトキシ化は当業者に周知の方法で行うことができる。官能化も同様である。このポリマーは水である反応媒体中で、ドデシルメルカプタンである560ppmの連鎖移動剤の存在下で、上記の全てのモノマーを接触させて得られる。合成はテスト3に基の方法で行った。テスト6このテストは本発明を示し、各モノマー重量が下記から成るポリマーである本発明によるHASE-タイプの結合性増粘剤を使用した:a34.0のメタアクリル酸、b51.0のアクリル酸エチル、c15.0の式Iのモノマーここで、m=25、n=0、EOはエチレンオキシドを表し、Rはメタクリレート基を表し、Rは式IIの基を表し、pq=10、r=0このモノマーは市販の化合物Lial123のエトキシ化で得られ、それを、メタクリレート基を用いて官能化し、重合可能にする。エトキシ化は当業者に周知の方法で行う。官能化も同様である。このポリマーは水である反応媒体中で、ドデシルメルカプタンである560ppmの連鎖移動剤の存在下で、上記全てのモノマーを接触して得られる。合成はテスト3に示す方法で行う。[表1]はブルックフィールド登録商標、Brookfield粘度が10rpmおよび100rpmブルック粘度、10rpm、100rpm、mPa.s、ストーマStormer、KUおよびICIと、10rpmでのブルックフィールド登録商標粘度/ICIの比を示す。この結果は、本発明のHASEポリマーはRM5を使用し従来技術のHASEポリマーよりもはるかに顕著にニュートニアンプロフィルにすることができ、高い剪断勾配でより大きな増粘効果を有するということを示している。ニュートニアン特性に関しては、アルキルフェノールを含む製品Rheotech登録商標2100の性能に少なくとも等しく、ICI粘度に関しては大幅に改良される。実施例2このテストは、水溶性ゲルを増粘するために本発明の結合性粘調化剤を使用した例を示す。特に増粘剤の合成時に使用する連鎖移動剤の量の影響を示す。テスト7~12の各々でテストする増粘剤の量は10.7グラムに固定し、それを1グラムの28水酸化アンモニウム中和溶液と一緒に、40グラムの脱イオン水と175グラムのDSM社からNeocrylXK90の名称で市販のアクリルバインダとから成る215グラムの水溶液に導入する。テスト7このテストは従来技術を示し、COATEXT社からCoapur登録商標2025の名所で市販のHEUR-タイプの結合性増粘剤を使用した。テスト8このテストは本発明を示し、各モノマー重量が下記から成るポリマーである本発明によるHASE-タイプの結合性増粘剤を使用した:a35.5のメタアクリル酸、b52.5のアクリル酸エチル、c12.0の式Iのモノマーここで、m=25、n=0、EOはエチレンオキシドを表し、Rはメタクリレート基を表し、Rは式IIの基を表し、pq=10、r=0である。このモノマーは市販の化合物Lia1登録商標123のエトキシ化で得られ、それをメタクリレート基を用いて官能化して重合可能にする。エトキシ化は当業者に周知の方法で行い、官能化も同様である。このポリマーは水である反応媒体中で、ドデシルメルカプタンである1,392ppmの連鎖移動剤の存在下で、上記の全てのモノマーを接触させて得られる。その合成はテスト3の方法で行う。テスト9このテストは本発明を示し、テスト8で使用したものと同じポリマーである本発明のHASE-タイプの結合性増粘剤を使用する。このポリマーは水である反応媒体中で、ドデシルメルカプタンである1,944ppmの連鎖移動剤の存在下で、上記の全てのモノマーを接触させて得られる。その合成はテスト3の方法で行う。テスト10このテストは本発明を示し、テスト8で使用したものと同じポリマーである本発明のHASE-タイプの結合性増粘剤を使用する。このポリマーは水である反応媒体中で、ドデシルメルカプタンである2,840ppmの連鎖移動剤の存在下で、上記の全てのモノマーを接触させて得られる。その合成はテスト3の方法で行う。テスト11このテストは本発明を示し、テスト8で使用したものと同じポリマーである本発明のHASE-タイプの結合性増粘剤を使用する。このポリマーは水である反応媒体中で、ドデシルメルカプタンである4,160ppmの連鎖移動剤の存在下で、上記の全てのモノマーを接触させて得られる。その合成はテスト3の方法で行う。テスト12このテストは本発明を示し、テスト8で使用したものと同じポリマーである本発明のHASE-タイプの結合性増粘剤を使用する。このポリマーは水である反応媒体中で、ドデシルメルカプタンである5,600ppの連鎖移動剤の存在下で、上記の全てのモノマーを接触させて得られる。その合成はテスト3の方法で行う。[表2]はブルックフィールド登録商標、Brookfield粘度が10rpmおよび100rpmブルック粘度、10rpm、100rpm、mPa.s、ストーマStormer、KUおよびICIと、10rpmでのブルックフィールド登録商標粘度/ICIの比を示す。この表からも本発明ポリマーは広範囲の剪断勾配で水溶性ゲルを増粘できる能力があるということを示しており、さらに、上記ゲルのレオロジに与える連鎖移動剤の割合の影響も示している。10romでのブルックフィールド粘度/ICI粘度の比の値はこの割合が増加すると実質的に低下し、正にニュートンの挙動になる。この比とICI粘度の維持との間の最適バランスは本発明の好ましい変形例を示すテスト9と10で得られる。この変形例に従うと従来技術のHEUR増粘剤の結果がニュートニアン挙動、特に高剪断勾配での増粘性能が改良される。実施例3このテストは本発明を示すが、連鎖移動剤を使用しない、各モノマーが下記重量比から成るポリマーの水性乳剤に関するものである:a35.5メタアクリル酸、b52.5アクリル酸エチル、c12.0の式Iを有するモノマーここで、m=30、n=0、EOはエチレンオキシドを表し、Rはメタクリレート基を表し、Rは式IIの基を表し、pq=9、r=0であるオキソ用語でC12EO30とよばれるこのポリマーは水である反応媒体中で上記の全てのモノマーを接触させて得られる。この合成は連鎖移動剤を使用しないこと以外はテスト14~19に記載のものに対応する。テスト14~19これらのテストは本発明を示し、本発明の製造方法の好ましい変形例であるドデシルメルカプタンである連鎖移動剤の使用量を増加させた時の、下記重量のモノマーから成るポリマーの水性乳剤に関するものである:a35.5メタアクリル酸、b52.5アクリル酸エチル、c12.0の式Iのモノマーここで、m=30、n=0、EOはエチレンオキシドを表し、Rはメタクリレート基を表し、Rは式IIを表し、pq=9、r=0であるオキソ用語ではC12EO30とよばれる。このポリマーは水である反応媒体中でドデシルメルカプタンである連鎖移動剤の所定量の存在下で、上記の全てのモノマーを接触させて得られる。具体的には560ppmのメルカプタンの存在下テスト14でポリマーを合成する場合、最初に1リットルの反応装置に409グラムのバイパーミューテッド水bipermutedwaterと5.6グラムのラウリル硫酸ナトリウムとを秤量する。次に、合成反応装置を82°C±2°Cに加熱する。プレエマルションが作られ、ビーカーで下記が計量される:116.8グラムのバイパーミューテッド水、1.96グラムのラウリル硫酸ナトリウム、0.139グラムのドデシルメルカプタンすなわち、全モノマー量に対して556ppmのメルカプタン、88.84グラムのメタアクリル酸、131.1グラムのアクリル酸エチル、30.0グラムのマクロモノマー。次に、0.8グラムの過硫酸アンモニウムを秤量し、第1の触媒用に6グラムのバイパーミューテッド水で希釈し、第2の触媒用に0.08グラムの重亜硫酸ナトリウムを4グラムのバイパーミューテッド水で希釈する。合成反応装置が所定温度になった時に2つの触媒を加え、プレエマルションを添加しながら、84°C±2°Cで2時間重合を実行する。ポンプを20グラムのバイパーミューテッド水で洗浄し、さらに84°C±2°Cでクッキングを1時間続ける。最後に生成物を室温まで冷却し、濾過する。テスト15~19に対応する合成はメルカプタンの量を調整することで同様の方法で実行した。観察特定のオキソアルコール-ベースのモノマーと連鎖移動剤とを含むテストだけで低ブルックフィールド登録商標粘度値が得られることがわかる乾燥重量が25の場合でも[表4]。さらに、これらの完全に予備中和された各エマルションはアクリルバインダ溶液[表5]を効果的に増粘する。最高の結果はテスト17と18のエマルションで得られる。これらは乾燥抽出物が25の場合でも10rpmで測定したブルックフィールド登録商標粘度が20,000mPa.s以下であるが、剪断勾配とは無関係に有意に増粘される。これらは商業的に重要な乾燥抽出物で安定かつハンドリングが可能な、フェノールを含まない、予備中和されたエマルションである、水溶液中でラテックスを効果的に増粘することができる。テスト20このテストは本発明を示し、上記のものとは異なる結合性モノマーメタクリル-ウレタン結合を使用して実行する。す。このテストはドデシルメルカプタンである所定量の連鎖移動剤を使用し、下記重量の各モノマーから成るポリマーの水性エマルジョンに関するものである:a35.5メタアクリル酸、b52.5アクリル酸エチル、c12.0の式Iのモノマーここで、m=30、n=0、EOはエチレンオキシドを表し、Rはメタアクリル性-ウレタン基を表し、Rは式IIの基を表し、pq=9、r=0オキソ用語でC12EO30とよばれる。このポリマーは水である反応媒体中で上記と同じ手順に従って上記の全てのモノマーを接触させて得られる。テスト21と22このテストは本発明を示し、上記テストで使用したものとは異なる結合性モノマーを使用して実行したテスト14~19で使用したものに類似しているが、オキシエチルが25倍、ここでの結合性モノマーのは10と15である。このテストは所定量の連鎖移動剤で実行し、下記重量の各モノマーから成るポリマーの水性エマルジョンに関するものである:オキソ用語ではC12EO25といわれる。このポリマーは上記と同じ手順で水である反応媒体中で上記の全てのモノマーを接触させて得られる。観察テスト20~22の結果はテスト14~19で得られた結果と一致し、低ブルックフィールド登録商標粘度が観測される。これらは商業的に重要な乾燥抽出でハンドリング可能な安定したHASEタイプの予備中和されたエマルションであり、フェノールを含まず、水溶液でラテックスを増粘できる。テスト23~27これらのテストは本発明外のものを示し、特に上記テスト使用したものとは異なる結合性モノマーで実行し、ノニルフェノールは含まない。2,110ppmのドデシルメルカプタンである連鎖移動剤を含む場合テスト25~27または含まない場合テスト23、24がある。下記の重量の各モノマーから成るポリマーの水性エマルジョンである:、テスト24では、式Iのモノマーここで、m=25、n=0、EOはエチレンオキシドを表し、Rはメタクリレート基を表し、Rは12個の炭素原子を有する直鎖アルキル基を表すC12EO25と呼ばれる、テスト25では、テスト23と同じモノマー、テスト26では、式Iのモノマーここで、m=23、n=0、EOはエチレンオキシドを表し、Rはメタクリレート基を表し、Rは12個の炭素原子を有する直鎖アルキル基を表す、テスト27ではテスト26と同じモノマーこの特定テストでは5,600ppmのメルカプタンを使用して実行する、上記ポリマーは上記と同じ手順で、水である反応媒体中で上記の全てのモノマーを接触させて得た。観察テスト23~27は本発明に含まれないモノマーを選択するか、連鎖移動剤を使用しないものを選択したものは、乾燥抽出物で10rpmで測定したブルックフィールドBrookfield、登録商標粘度が極めて急速に上昇するのが観測される。従って、これらのエマルションは粘性が極めて高いため予備中和に適していない。最大量の連鎖移動剤5,600ppmを用いて実行したテスト19とテスト27との比較によって、レオロジーに関して本発明のエマルションが最善の結果が得られることがわかる。テスト23~27では乾燥抽出物が20で、予備中和されたハンドリング可能なエマルションにならないため、アクリルバインダでのテストができなかった。されてはならテスト28このテストは本発明外のもので、コアテックスCOATEX社からRheotech登録商標2100の名称で市販の、ノニルフェノールを含む、HASEポリマーのエマルションで実行した。観察25の乾燥抽出物で、10rpmで測定した非常に低いブルックフィールド登録商標粘度値と、ラテックスバインダで剪断勾配とは無関係に顕著な増粘力が観測された。しかも、このエマルションはノニルフェノールを含む。テスト29、30これらのテストは本発明外のものを示し、本発明の特定のモノマーを含まず、ロームROHMHAAS社からAcrysol登録商標615およびAcrysol登録商標TT935の名称で市販のHASEポリマーのエマルションで実行した観察これらのエマルションも粘度に関して満足なものでなく、10の乾燥抽出物でも10rpmで測定したブルックフィールド登録商標粘度が極めて高い。そのため、アクリルバインダでのテストはしていない。[表5]から本発明のエマルションを用いることでレオロジカル挙動が大きく変化する配合組成物にすることができることがわかる。実施例4このテストは水溶性ゲルを増粘するために従来技術HASEおよび本発明の結合性増粘剤を用いて実行した。テスト31~33の各々では、40グラムの脱イオン水と、175グラムのDSMTM社から市販のNeocrylXK90のアクリルバインダとを含む215グラムの水溶液中に、10.7グラムのテストする同じ量の増粘剤と、1グラムの28水酸化アンモニウム溶液中和溶液とを導入した。このプロトコルはテスト1で記載のものと同じである。テスト31~33これらのテストは本発明を示し、ドデシルメルカプタンである連鎖移動剤の量を増加して使用し本発明の製造方法の好ましい変形例、下記重量の各モノマーから成るポリマーの水性エマルジョンに関するものである:a35.5メタアクリル酸、b52.5アクリル酸エチル、c12.0の式Iのモノマーここで、EOはエチレンオキシドを表し、POはプロピレンオキシドを表し、Rはメタクリレート基を表し、Rは式IIの基を表し、pq=9、r=0オキソ用語でC19EO30とよばれるであた、テスト31ではm=50、n=0、テスト32ではm=40、n=10、テスト33ではm=15、n=0であるこれらのポリマーは、水である反応媒体中で560ppmのドデシルメルカプタンの存在下で上記の全てのモノマーを接触させて得られる。テスト14と比較して、ここではエチレンおよびプロピレンオキシド単位の数を変えた。[表6]は10rpmおよび100rpmでのブルックフィールド登録商標粘度ブルョク10rpm、ブルック100rpmm、Pa.s、ストルマーStormer、登録商標KUおよび10rpmでのブルックフィールド登録商標粘度とICI登録商標粘度との間の関係を示す。これらの結果は本発明のHASEポリマーは従来技術のHASEポリマーより著しく高いニュートニアンプロフィルを示し、高剪断勾配下でのより大きな増粘効果を有することを示している。ニュートニアン特性のレベルで、アルキルフェノールを含製品Rheotech登録商標2100の運転性能と少なくとも等しくなり、ICI粘度に関しては大きく改良される。実施例5このテストは水溶性ゲルの増粘のために、従来法HASEおよび本発明の結合性増粘剤で実行した。テスト34~36の各々で、40グラムの脱イオン水と、175グラムのDSM社から市販のNeocrylXK90のアクリルバインダとから成る215グラムの水溶液中に、テストする固定量10.7グラムの増粘剤と1グラムの28水酸化アンモニウム中和溶液とを導入する。このプロトコルはテスト1に記載のものと同じである。テスト34~36これらのテストは本発明を示し、ドデシルメルカプタンである連鎖移動剤の量を増加して使用し本発明の製造方法の好ましい変形例、下記重量の各モノマーから成るポリマーの水性エマルジョンに関するものである:aテスト34、35、36でそれぞれ38、36、33のメタアクリル酸、bテスト34、35、36でそれぞれ57、56、54のアクリル酸エチル、cテスト34、35、36でそれぞれ5、8、15の式Iのモノマーここで、EOはエチレンオキシドを表し、m=30、n=0、Rはメタクリレート族を表し、Rは式IIの基を表し、pq=9、r=0オキソ用語でC12EO30とよばれる。これらのポリマーは水である反応媒体中で560ppmのドデシルメルカプタンの存在下で上記の全てのモノマーを接触させて得られる。比較例のテスト14ではモノマー比を変えた。[表7]は10rpmおよび100rpmでのブルックフィールド登録商標粘度ブルック10rpm、ブルック100rpmm、Pa.s、ストルマーStormer、登録商標KUおよび10rpmでのブルックフィールド登録商標粘度とICI登録商標粘度との間の関係を示す。この結果は本発明のHASEポリマーは、従来法のHASEポリマーRM5より著しく高いニュートニアンプロフィルを示し、高剪断勾配ではるかに大きな増粘効果を有するということを示している。ニュートニアン特性のレベルでアルキルフェノールを含む製品Rheotech登録商標2100の性能に少なくとも等しくなり、ICI粘度に関しては大きく改良される。"